"ポリアリーレンスルフィドa100重量部に対し、少なくとも多価アルコール縮合ヒドロキシ脂肪酸エステルb0.05~6重量部及び金属ケイ素粉末c70~400重量部を含んでなることを特徴とするポリアリ-レンスルフィド組成物。さらに、100W/mK以上の熱伝導率を有する炭素繊維d1、六方晶構造を有する鱗片状窒化ホウ素粉末d2、ケイ素とマグネシウムの複酸化物及び/又はアルミニウムとマグネシウムの複酸化物で被覆された被覆酸化マグネシウム粉末d3、炭酸マグネシウムを主成分とするマグネサイトであって炭酸マグネシウム含有率が98~99.999重量である高純度マグネサイト粉末d4並びに黒鉛d5からなる群より選択される少なくとも1種以上の熱伝導性フィラーdを配合してなることを特徴とする請求項1に記載のポリアリーレンスルフィド組成物。100W/mK以上の熱伝導率を有する炭素繊維d1が、繊維長2~8mmの100W/mK以上の熱伝導率を有する炭素繊維と繊維長20~600mmの100W/mK以上の熱伝導率を有する炭素繊維とからなる混合炭素繊維であることを特徴とする請求項2に記載のポリアリーレンスルフィド組成物。しかし、特許文献1~3に提案された樹脂組成物においては、熱伝導性が十分ではない上に、熱伝導性に異方性を有しており、更には、組成物の熱膨張が大きく、充分な寸法安定性が得られない、という課題を有するものであった。また、これらの提案樹脂組成物において充分に高い熱伝導性を得るためには、高いフィラー含有量が必須となり、このため組成物の機械的強度の低下が著しく、金型離型性や成型品外観の悪化をきたすものであり、これらの提案の樹脂組成物はおしなべて、高い熱伝導性と高い機械的強度、良好な金型離型性、成型品外観とを同時に得ることは難しかった。そこで、本発明は、優れた熱伝導性、寸法安定性、耐熱性、金型離型性、および低ガス性を有し、かつ溶融流動性に優れるポリアリーレンスルフィド組成物を提供することを目的とし、さらに詳しくは、電気電子部品又は自動車電装部品などの電気部品用途に特に有用なポリアリーレンスルフィド組成物を提供することにある。本発明者らは、上記の課題を解決すべく鋭意検討した結果、ポリアリーレンスルフィドに、多価アルコール縮合ヒドロキシ脂肪酸エステル、金属ケイ素粉末を配合してなるポリアリーレンスルフィド組成物とすることで、高い熱伝導性を有すると共に、溶融流動性に優れる組成物となりうることを見出し、本発明を完成させるに至った。即ち、本発明は、ポリアリーレンスルフィドa100重量部に対し、少なくとも多価アルコール縮合ヒドロキシ脂肪酸エステルb0.05~6重量部及び金属ケイ素粉末c70~400重量部を含んでなることを特徴とするポリアリ-レンスルフィド組成物に関するものである。以下、本発明に関し詳細に説明する。本発明のポリアリーレンスルフィド組成物は、ポリアリーレンスルフィドa100重量部に対し、少なくとも多価アルコール縮合ヒドロキシ脂肪酸エステルb0.05~6重量部及び金属ケイ素粉末c70~400重量部を含んでなるものである。本発明のポリアリーレンスルフィド組成物を構成するポリアリーレンスルフィドaとしては、ポリアリーレンスルフィドと称される範疇に属するものであれば如何なるものを用いてもよく、その中でも、得られるポリアリーレンスルフィド組成物が機械的強度、成型加工性に優れるものとなることから、測定温度315°C、荷重10kgの条件下、直径1mm、長さ2mmのダイスを用いて、高化式フローテスターで測定した溶融粘度が50~3000ポイズのポリアリーレンスルフィドであることが好ましく、特に60~1500ポイズのポリアリーレンスルフィドが好ましい。また、該ポリアリーレンスルフィドaとしては、その構成単位として、例えばp-フェニレンスルフィド単位、m-フェニレンスルフィド単位、o-フェニレンスルフィド単位、フェニレンスルフィドスルホン単位、フェニレンスルフィドケトン単位、フェニレンスルフィドエーテル単位、ジフェニレンスルフィド単位、置換基含有フェニレンスルフィド単位、分岐構造含有フェニレンスルフィド単位等からなるものを挙げることができ、その中でも、その構成単位として、p-フェニレンスルフィド単位を70モル以上、特に90モル以上含有しているものが好ましく、さらに、ポリp-フェニレンスルフィドであることが好ましい。該ポリアリーレンスルフィドaの製造方法としては、特に限定はなく、例えば一般的に知られている重合溶媒中で、アルカリ金属硫化物とジハロ芳香族化合物とを反応する方法により製造することが可能であり、アルカリ金属硫化物としては、例えば硫化リチウム、硫化ナトリウム、硫化カリウム、硫化ルビジウム、硫化セシウム及びそれらの混合物等が挙げられ、これらは水和物の形で使用しても差し支えない。これらアルカリ金属硫化物は、水硫化アルカリ金属とアルカリ金属塩基とを反応させることによって得られ、ジハロ芳香族化合物の重合系内への添加に先立ってその場で調製されても、また系外で調製されたものを用いても差し支えない。また、ジハロ芳香族化合物としては、例えばp-ジクロロベンゼン、p-ジブロモベンゼン、p-ジヨードベンゼン、m-ジクロロベンゼン、m-ジブロモベンゼン、m-ジヨードベンゼン、1-クロロ-4-ブロモベンゼン、4、4’-ジクロロジフェニルスルフォン、4,4’-ジクロロジフェニルエーテル、4、4’-ジクロロベンゾフェノン、4、4’-ジクロロジフェニル等が挙げられる。また、アルカリ金属硫化物及びジハロ芳香族化合物の仕込み比は、アルカリ金属硫化物/ジハロ芳香族化合物モル比=1.00/0.90~1.10の範囲とすることが好ましい。重合溶媒としては、極性溶媒が好ましく、特に非プロトン性で高温でのアルカリに対して安定な有機アミドが好ましい溶媒である。該有機アミドとしては、例えばN,N-ジメチルアセトアミド、N,N-ジメチルホルムアミド、ヘキサメチルホスホルアミド、N-メチル-ε-カプロラクタム、N-エチル-2-ピロリドン、N-メチル-2-ピロリドン、1,3-ジメチルイミダゾリジノン、ジメチルスルホキシド、スルホラン、テトラメチル尿素及びその混合物、等が挙げられる。また、該重合溶媒は、重合によって生成するポリマーに対し150~3500重量で用いることが好ましく、特に250~1500重量となる範囲で使用することが好ましい。重合は200~300°C、特に220~280°Cにて0.5~30時間、特に1~15時間攪拌下にて行うことが好ましい。さらに、該ポリアリーレンスルフィドaは、直鎖状のものであっても、酸素存在下高温で処理し、架橋したものであっても、トリハロ以上のポリハロ化合物を少量添加して若干の架橋または分岐構造を導入したものであっても、窒素等の非酸化性の不活性ガス中で加熱処理を施したものであってもかまわないし、さらにこれらの構造の混合物であってもかまわない。本発明のポリアリーレンスルフィド組成物を構成する多価アルコール縮合ヒドロキシ脂肪酸エステルbは、多価アルコールと縮合ヒドロキシ脂肪酸とを反応して得られるエステルである。本発明に用いる多価アルコール縮合ヒドロキシ脂肪酸エステルbとしては、例えばポリグリセリン縮合ヒドロキシ脂肪酸エステル、ペンタエリスリトール縮合ヒドロキシ脂肪酸エステル、ジペンタエリスリトール縮合ヒドロキシ脂肪酸エステル、トリペンタエリスリトール縮合ヒドロキシ脂肪酸エステル、ショ糖縮合ヒドロキシ脂肪酸エステル、ソルビトール縮合ヒドロキシ脂肪酸エステル、マンニトール縮合ヒドロキシ脂肪酸エステルなどが挙げられ、より具体的には、例えばテトラグリセリン縮合リシノレイン酸エステル、テトラグリセリン縮合12-ヒドロキシステアリン酸エステル、ヘキサグリセリン縮合リシノレイン酸エステル、ヘキサグリセリン縮合12-ヒドロキシステアリン酸エステル、オクタグリセリン縮合リシノレイン酸エステル、オクタグリセリン縮合12-ヒドロキシステアリン酸エステル、デカグリセリン縮合リシノレイン酸エステル、デカグリセリン縮合12-ヒドロキシステアリン酸エステル、ペンタエリスリトール縮合リシノレイン酸エステル、ペンタエリスリトール縮合12-ヒドロキシステアリン酸エステル、ジペンタエリスリトール縮合リシノレイン酸エステル、ジペンタエリスリトール縮合12-ヒドロキシステアリン酸エステル、トリペンタエリスリトール縮合リシノレイン酸エステル、トリペンタエリスリトール縮合12-ヒドロキシステアリン酸エステル等を挙げることができ、これらの1種又は2種以上の混合物として利用される。なかでも縮合リシノレイン酸又は縮合12-ヒドロキシステアリン酸と重合度が2~10のポリグリセリンとのエステルが好ましく、テトラグリセリン縮合リシノレイン酸エステル、テトラグリセリン縮合12-ヒドロキシステアリン酸エステル、ヘキサグリセリン縮合リシノレイン酸エステル、ヘキサグリセリン縮合12-ヒドロキシステアリン酸エステル、オクタグリセリン縮合リシノレイン酸エステル、オクタグリセリン縮合12-ヒドロキシステアリン酸エステル、デカグリセリン縮合リシノレイン酸エステル、デカグリセリン縮合12-ヒドロキシステアリン酸エステル等を挙げることができる。そして、該多価アルコール縮合ヒドロキシ脂肪酸エステルbの配合量は、ポリアリーレンスルフィドa100重量部に対し、0.05~6重量部である。ここで、多価アルコール縮合ヒドロキシ脂肪酸エステルbの配合量が0.05重量部未満である場合、得られるポリアリーレンスルフィド組成物は、溶融流動性成に劣るものとなる。一方、多価アルコール縮合ヒドロキシ脂肪酸エステルbの配合量が6重量部を越える場合、得られるポリアリーレンスルフィド組成物は、金型を汚染し連続成形性が劣るものとなる。本発明のポリアリーレンスルフィド組成物を構成する金属ケイ素粉末cとしては、従来から知られ販売されている金属ケイ素の粉末であればよく、この範疇に属するものであれば如何なるものを用いることが可能である。該金属ケイ素粉末cにおけるケイ素含有率は、特に制限を受けるものではなく、特に熱伝導性に優れたポリアリーレンスルフィド組成物となることから、ケイ素含有率が95重量以上であるものが好ましく、特に98重量以上であるものが更に好ましい。また、該金属ケイ素粉末cは、特に機械的特性、熱伝導性に優れるポリアリーレンスルフィド組成物となることから、レーザー回折散乱法により測定した平均粒子径D50が1μm以上であるものが好ましい。該金属ケイ素粉末cの形状に特に制限はなく、例えば樹枝状粉、片状粉、角状粉、球状粉、粒状粉、針状粉、不定形状粉、海綿状粉等のいずれの形状を有するものでもよい。また、これら形状の混合物であっても良い。該金属ケイ素粉末cの製造方法としては、例えば電解法、機械的粉砕法、アトマイズ法、熱処理法、化学的製法等が挙げられ、これらの製法に限定されるものではない。本発明のポリアリーレンスルフィド組成物を構成する金属ケイ素粉末cの配合量は、ポリアリーレンスルフィドa100重量部に対し70~400重量部である。ここで、金属ケイ素粉末cの配合量が70重量部未満である場合、得られるポリアリーレンスルフィド組成物は、熱伝導率に劣るものとなる。一方、金属ケイ素粉末cの配合量が400重量部を越える場合、得られるポリアリーレンスルフィド組成物は、成形加工性に劣るものとなる。本発明のポリアリーレンスルフィド組成物は、特に熱伝導性、流動性と金型汚染性のバランスに優れたものとなることから、100W/mK以上の熱伝導率を有する炭素繊維d1以下、単に高熱伝導炭素繊維d1と記す。、六方晶構造を有する鱗片状窒化ホウ素粉末d2以下、単に鱗片状窒化ホウ素粉末d2と記す。、ケイ素とマグネシウムの複酸化物及び/又はアルミニウムとマグネシウムの複酸化物で被覆された被覆酸化マグネシウム粉末d3以下、単に被覆酸化マグネシウム粉末d3と記す。、炭酸マグネシウムを主成分とするマグネサイトであって炭酸マグネシウム含有率が98~99.999重量である高純度マグネサイト粉末d4以下、単に高純度マグネサイト粉末d4と記す。並びに黒鉛d5からなる群より選択される少なくとも1種以上の熱伝導性フィラーdをさらに配合してなるものであることが好ましい。この際の高熱伝導炭素繊維d1としては、100W/mK以上、より好ましくは500W/mk以上の熱伝導率を有する炭素繊維を用いることができ、例えばピッチ系炭素繊維、ポリアクリロニトリル系炭素繊維、レーヨン系炭素繊維、ポリビニルアルコール系炭素繊維、セルロース系炭素繊維等の何れを用いても良く、好ましくはピッチ系炭素繊維である。そして、特に熱伝導性に優れるとともに、熱伝導性の異方性の小さいポリアリーレンスルフィド組成物となることから、該高熱伝導炭素繊維d1としては、繊維長が2~8mmの100W/mK以上の熱伝導率を有する高熱伝導炭素繊維d1-1と繊維長20~600μmの100W/mK以上の熱伝導率を有する高熱伝導炭素繊維d1-2とを組み合わせた混合炭素繊維であることが好ましい。そして、混合炭素繊維として用いる際は、繊維長2~8mmの高熱伝導炭素繊維d1-1と繊維長20~600μmの高熱伝導炭素繊維d1-2とを高熱伝導炭素繊維d1-1/高熱伝導炭素繊維d1-2=9/1~1/9重量比、好ましくは8/2~4/6で用いることが好ましい。該熱伝導性フィラーdとして選択される鱗片状窒化ホウ素粉末d2は、六方晶構造を有する鱗片状窒化ホウ素粉末であり、該条件を満たすものであれば如何なるものを用いることが可能であり、該鱗片状窒化ホウ素粉末d2としては、例えば粗製窒化ホウ素粉末をアルカリ金属又はアルカリ土類金属のホウ酸塩の存在下、窒素雰囲気中、2000°C×3~7時間加熱処理して、窒化ホウ素結晶を十分に発達させ、粉砕後、必要に応じて硝酸等の強酸によって精製することにより製造することができ、この様にして得られた窒化ホウ素粉末は、通常、鱗片状を有するものである。そして、該鱗片状窒化ホウ素粉末d2としては、本発明のポリアリーレンスルフィド組成物中における分散性に優れ、機械的特性にも優れたポリアリーレンスルフィド組成物となることから、レーザー回折散乱法により測定した平均粒子径D50が、3~30μmであるものが好ましい。また、該鱗片状窒化ホウ素粉末d2は、高結晶性を示し、特に熱伝導性に優れたポリアリーレンスルフィド組成物とすることが可能となることから、粉末X線回折法で求められる、102回折線の積分強度値I102に対する、100回折線及び101回折線の積分強度値の和I100101の比で示されるG.I値G.I=I100101/I102が0.8~10の範囲となるものであることが好ましい。該熱伝導性フィラーdとして選択される被覆酸化マグネシウム粉末d3は、ケイ素とマグネシウムの複酸化物及び/又はアルミニウムとマグネシウムの複酸化物で被覆された被覆酸化マグネシウム粉末であり、該被覆酸化マグネシウム粉末d3の範疇に属するものであれば如何なるものを用いることも可能であり、例えば特開2004-027177号公報に記載の方法より入手することが可能である。また、ケイ素とマグネシウムの複酸化物とは、フォルステライトMg2SiO4等に代表されるケイ素、マグネシウム及び酸素を含む金属酸化物、又は、酸化マグネシウムと酸化ケイ素の複合物である。一方、アルミニウムとマグネシウムの複酸化物とは、スピネルAl2MgO4等に代表されるアルミニウム、マグネシウム及び酸素を含む金属酸化物、又は、酸化マグネシウムと酸化アルミニウムの複合物である。該被覆酸化マグネシウム粉末d3は、必要に応じてシラン系カップリング剤、チタネート系カップリング剤、アルミネート系カップリング剤でさらに表面処理されたものであってもよく、シラン系カップリング剤としては、例えばビニルトリエトキシシラン、γ-メタクリロキシプロピルトリメトキシシラン、γ-アミノプロピルトリメトキシシラン、γ-グリシドキシプロピルトリメトキシシラン、γ-メルカプトプロピルトリメトキシシラン等が挙げられ、チタネート系カップリング剤としては、例えばイソプロピルトリイソステアロイルチタネート等が挙げられ、アルミネート系カップリング剤としては、例えばアセトアルコキシアルミニウムジイソプロピレート等が挙げられる。また、該被覆酸化マグネシウム粉末d3は、特に機械的特性、熱伝導性に優れたポリアリーレンスルフィド組成物となることから、レーザー回折散乱法により測定した平均粒子径D50が、1~500μmを有するものであることが好ましく、特に3~100μmを有するものであることが好ましい。該熱伝導性フィラーdとして選択される高純度マグネサイト粉末d4は、炭酸マグネシウムを主成分とするマグネサイトであって炭酸マグネシウム含有率が98~99.999重量である高純度マグネサイト粉末であり、該条件を満たすものであれば如何なる制限を受けることなく用いることが可能である。該高純度マグネサイト粉末d4としては、合成品と天産品とがあり、これらの何れを用いても良く、商品名合成マグネサイトMSHP神島化学工業株製等を好ましい例として挙げることができる。また、高純度マグネサイト粉末d4としては、特に熱伝導性に優れたポリアリーレンスルフィド組成物となることから、レーザー回折散乱法により測定した平均粒子径D50が、1μm以上であるものが好ましく、特に10μm以上であるものが好ましい。該高純度マグネサイト粉末d4は、必要に応じてシラン系カップリング剤、チタネート系カップリング剤、アルミネート系カップリング剤でさらに表面処理されたものであってもよく、シラン系カップリング剤としては、例えばビニルトリエトキシシラン、γ-メタクリロキシプロピルトリメトキシシラン、γ-アミノプロピルトリメトキシシラン、γ-グリシドキシプロピルトリメトキシシラン、γ-メルカプトプロピルトリメトキシシラン等が挙げられ、チタネート系カップリング剤としては、例えばイソプロピルトリイソステアロイルチタネート等が挙げられ、アルミネート系カップリング剤としては、例えばアセトアルコキシアルミニウムジイソプロピレート等が挙げられる。該熱伝導性フィラーdとして選択される黒鉛d5は、黒鉛の範疇に属するものであれば特に制限を受けるものではない。黒鉛には大別して、天然黒鉛と人造黒鉛があり、天然黒鉛には土状黒鉛、鱗状黒鉛、鱗片状黒鉛等があり、これら何れのものを用いても良い。該黒鉛d5の固定炭素含有量について、何ら制限を受けるものではなく、特に熱伝導性に優れたポリアリーレンスルフィド組成物となることから、固定炭素含有量が95以上である黒鉛が好ましい。また、該黒鉛d5の粒子径は、何ら制限を受けるものではなく、特に熱伝導性に優れたポリアリーレンスルフィド組成物となることから、一次粒子での平均粒子径が0.5~400μmである黒鉛が好ましい。本発明のポリアリーレンスルフィド組成物を構成する際に、該熱伝導性フィラーdを用いる場合の配合量としては、特に機械的強度、成形性、熱伝導性に優れるポリアリーレンスルフィド組成物となることから、ポリアリーレンスルフィドa100重量部に対し、10~310重量部の範囲で用いることが好ましい。さらに、本発明のポリアリーレンスルフィド組成物は、本発明の目的を逸脱しない範囲で、各種熱硬化性樹脂、熱可塑性樹脂、例えばエポキシ樹脂、シアン酸エステル樹脂、フェノール樹脂、ポリイミド、シリコン樹脂、ポリオレフィン、ポリエステル、ポリアミド、ポリフェニレンオキサイド、ポリカーボネート、ポリスルホン、ポリエーテルイミド、ポリエーテルスルホン、ポリエーテルケトン、ポリエーテルエーテルケトン等の1種以上を混合して使用することができる。本発明のポリアリーレンスルフィド組成物の製造方法としては、従来使用されている加熱溶融混練方法を用いることができる。例えば単軸または二軸押出機、ニーダー、ミル、ブラベンダー等による加熱溶融混練方法が挙げられ、特に混練能力に優れた二軸押出機による溶融混練方法が好ましい。また、この際の混練温度は特に限定されるものではなく、通常280~400°Cの中から任意に選ぶことが出来る。また、本発明のポリアリーレンスルフィド組成物は、射出成形機、押出成形機、トランスファー成形機、圧縮成形機等を用いて任意の形状に成形することができる。本発明のポリアリーレンスルフィド組成物は、本発明の目的を逸脱しない範囲で、繊維状、非繊維状の補強材を使用できる。繊維状補強材としては、ガラス繊維、アルミナ繊維、チタン酸カリウムウィスカー、硼酸アルミニウムウィスカー、酸化亜鉛ウィスカー等が挙げられる。また非繊維状の補強材としては、炭酸カルシウム、マイカ、シリカ、タルク、硫酸カルシウム、カオリン、クレー、ワラステナイト、ゼオライト、ガラスビーズ、ガラスパウダー等が挙げられる。これらの補強材は2種以上を併用することができ、必要によりシラン系、チタン系カップリング剤で表面処理をして使用することができる。特に好ましい補強材は繊維状補強材ではガラス繊維が、非繊維状補強材では炭酸カルシウム、タルクである。さらに、本発明のポリアリーレンスルフィド組成物は、本発明の目的を逸脱しない範囲で、従来公知の離型剤、滑剤、熱安定剤、酸化防止剤、紫外線吸収剤、結晶核剤、発泡剤、金型腐食防止剤、難燃剤、難燃助剤、染料、顔料等の着色剤、帯電防止剤等の添加剤を1種以上併用しても良い。本発明のポリアリーレンスルフィド組成物は、発熱性の高い半導体素子、抵抗などの封止用樹脂、あるいは高い摩擦熱が発生する部品に特に好適である他、発電機、電動機、変圧器、変流器、電圧調整器、整流器、インバーター、継電器、電力用接点、開閉器、遮断機、ナイフスイッチ、他極ロッド、電気部品キャビネット、ソケット、抵抗器、リレーケースなどの電気機器部品用途に特に適している他、センサー、LEDランプ、コネクター、小型スイッチ、コイルボビン、コンデンサー、バリコンケース、光ピックアップ、発振子、各種端子板、変成器、プラグ、プリント基板、チューナー、スピーカー、マイクロフォン、ヘッドフォン、小型モーター、磁気ヘッドベース、パワーモジュール、半導体、液晶、FDDキャリッジ、FDDシャーシ、ハードディスクドライブ部品ハードディスクドライブハブ、アクチュエーター、ハードディスク基板など、DVD部品光ピックアップなど、モーターブラッシュホルダー、パラボラアンテナ、コンピューター関連部品などに代表される電子部品;VTR部品、テレビ部品、アイロン、ヘアードライヤー、炊飯器部品、電子レンジ部品、音響部品、オーディオレーザーディスク登録商標コンパクトディスクなどの音声機器部品、照明部品、冷蔵庫部品、エアコン部品、タイプライター部品、ワードプロセッサー部品などに代表される家庭、事務電気製品部品;オフィスコンピューター関連部品、電話器関連部品、ファクシミリ関連部品、複写機関連部品、洗浄用治具、モーター部品、ライター、タイプライターなどに代表される機械関連部品;顕微鏡、双眼鏡、カメラ、時計などに代表される光学機器、精密機械関連部品;オルタネーターターミナル、オルタネーターコネクター,ICレギュレーター、ライトディヤー用ポテンシオメーターベース、排気ガスバルブなどの各種バルブ、燃料関係排気系吸気系各種パイプ、エアーインテークノズルスノーケル、インテークマニホールド、燃料ポンプ、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキパッド摩耗センサー、エアコン用サーモスタットベース、暖房温風フローコントロールバルブ、ラジエーターモーター用ブラッシュホルダー、ウォーターポンプインペラー、タービンベイン、ワイパーモーター関係部品、デュストリビューター、スタータースイッチ、スターターリレー、トランスミッション用ワイヤーハーネス、ウィンドウォッシャーノズル、エアコンパネルスイッチ基板、燃料関係電磁気弁用コイル、ヒューズ用コネクター、ホーンターミナル、電装部品絶縁板、ステップモーターローター、ランプソケット、ランプリフレクター、ランプハウジング、ブレーキピストン、ソレノイドボビン、エンジンオイルフィルター、点火装置ケースなどの自動車車両関連部品などの各種用途にも適用できる。本発明は、熱伝導性、寸法安定性、耐熱性、金型離型性、および低ガス性、かつ溶融流動性に優れるポリアリーレンスルフィド組成物を提供するものであり、該ポリアリーレンスルフィド組成物は、特に電気電子部品又は自動車電装部品等の電気部品用途に有用なものである。次に、本発明を実施例及び比較例によって説明するが、本発明はこれらの例になんら制限されるものではない。実施例及び比較例において、ポリフェニレンスルフィドa、多価アルコール縮合ヒドロキシ脂肪酸エステルb、金属ケイ素c及び熱伝導性フィラーd等として以下のものを用いた。<ポリフェニレンスルフィドa>ポリp-フェニレンスルフィドa-1以下、単にPPSa-1と記す。:溶融粘度110ポイズ。ポリp-フェニレンスルフィドa-2以下、単にPPSa-2と記す。:溶融粘度300ポイズ。ポリp-フェニレンスルフィドa-3以下、単にPPSa-3と記す。:溶融粘度ポイズ350ポイズ。<多価アルコール縮合ヒドロキシ脂肪酸エステルb>多価アルコール縮合ヒドロキシ脂肪酸エステルb-1;太陽化学株製、商品名チラバゾールH-818ヘキサグリセリン縮合リシノレイン酸エステル。<金属ケイ素粉末c>金属ケイ素粉末c-1;キンセイマテック株製、商品名金属シリコン20098;ケイ素含有率98.4重量、平均粒子径17μm、不定形状粉末。<熱伝導性フィラーd>高熱伝導炭素繊維d高熱伝導炭素繊維d1-11;三菱化学産資株製、商品名ダイアリードK223HE;諸性能は表1に示す。繊維長6mm、繊維径10μm。高熱伝導炭素繊維d1-12;三菱化学産資株製、商品名ダイアリードK6371T;諸性能は表1に示す。繊維長6mm、繊維径10μm。炭素繊維d1-13;東邦テナックス株製、商品名ベスファイトHTA-C6-S;諸性能は表1に示す。繊維長6mm、繊維径7μm。高熱伝導炭素繊維d1-21;三菱化学産資株製、商品名ダイアリードK223M;諸性能は表2に示す。繊維長200μm、繊維径10μm。高熱伝導炭素繊維d1-22;三菱化学産資株製、商品名ダイアリードK6371M;諸性能は表2に示す。繊維長50μm、繊維径10μm。炭素繊維d1-23;東邦テナックス株製、商品名ベスファイトHTA-CMF-0070-E;諸性能は表2に示す。繊維長70μm、繊維径7μm。鱗片状窒化ホウ素粉末d2鱗片状窒化ホウ素粉末d2-1;電気化学工業株製、商品名デンカボロンナイトライドSGP;平均粒子径18.0μm、比表面積2m2/g、G.I値0.9被覆酸化マグネシウム粉末d3被覆酸化マグネシウム粉末d3-1;タテホ化学工業株製、商品名クールフィラーCF2-100;フォルステライトによる表面被覆、平均粒子径20μm。高純度マグネサイト粉末d4高純度マグネサイト粉末d4-1;神島化学工業株製、商品名合成マグネサイトMSHP;炭酸マグネシウム含有率99.99重量、平均粒子径12μm。黒鉛d5黒鉛d5-1;昭和電工株製、商品名UFG-30;人造黒鉛、固定炭素含有量99.4。<酸化マグネシウム粉末>酸化マグネシウム粉末;宇部マテリアルズ製、RF-20C-AC;平均粒子径20μm。実施例及び比較例で用いた評価測定方法を以下に示す。~熱伝導率の測定~射出成形により長さ70mm、幅70mm、厚み2mmの平板を作製し、該平板を切削加工して熱伝導率を測定する試験片を作製した。該試験片を熱伝導率測定装置アルバック社製、商品名TC7000;ルビーレーザーに装着し、23°Cの条件下で、レーザーフラッシュ法にて熱伝導率を測定した。熱伝導率は、熱容量Cpと熱拡散率αを求め、次式より熱伝導率を算出した。厚み方向の熱伝導率=ρ×Cp×αここで、密度ρは、ASTMD-792A法水中置換法に準じ測定した。~ポリアリーレンスルフィド組成物の流動性~厚さ1.0mm、幅10mmのバーでスパイラル状の目盛りのついた金型を装着した射出成型機を用い、シリンダー温度330°C、金型温度140°C、射出圧力183MPaで成形した際のスパイラル長を測定した。~金型汚染性の評価~実施例により得られたポリアリーレンスルフィド組成物をASTM1号引張試験片に成形し、該引張試験片を50ショット成形した後の成形金型の汚染性を目視により観察した。評価基準を以下に示す。○:金型表面への付着物なし。×:金型表面に褐色の付着物有り。合成例1PPSa-1、PPSa-2の合成>攪拌機を装備する15リットルオートクレーブに、Na2S2.8H2O1866g及びN-メチル-2-ピロリドン以下、NMPと記すを5リットルを仕込み、窒素気流下攪拌しながら徐々に205°Cまで昇温して、407gの水を溜出させた。この系を140°Cまで冷却した後、p-ジクロロベンゼン2280gとNMP1500gを添加し、窒素気流下に系を封入した。この系を225°Cに昇温し、225°Cにて2時間重合を行った。重合終了後、室温まで冷却し、ポリマーを遠心分離器により単離した。温水でポリマーを繰り返し洗浄し、100°Cで一昼夜乾燥し、ポリp-フェニレンスルフィドを得た。得られたポリp-フェニレンスルフィドPPSa-1を測定温度315°C、荷重10kgの条件下、直径1mm、長さ2mmのダイスを装着した高化式フローテスターで測定した際の溶融粘度は110ポイズであった。更にPPSa-1を、空気雰囲気下235°Cで加熱硬化処理を行った。得られたポリp-フェニレンスルフィドPPSa-2を測定温度315°C、荷重10kgの条件下、直径1mm、長さ2mmのダイスを装着した高化式フローテスターで測定した際の溶融粘度は300ポイズであった。合成例2PPSa-3の合成攪拌機を装備する15リットルチタン製オートクレーブにNMP3232g、47硫化水素ナトリウム水溶液1682g及び48水酸化ナトリウム水溶液1142gを仕込み、窒素気流下攪拌しながら徐々に200°Cまで昇温して、1360gの水を溜出させた。この系を170°Cまで冷却し、p-ジクロロベンゼン2118gとNMP1783gを添加し、窒素気流下に系を封入した。この系を225°Cに昇温し、225°Cにて1時間重合し、続けて250°Cまで昇温し、250°Cにて2時間重合した。更に、250°Cで水451gを圧入し、再度255°Cまで昇温し、225°Cにて2時間重合を行った。重合終了後、室温まで冷却し、重合スラリーを固液分離した。ポリマーをNMP、アセトン及び水で順次洗浄し、100°Cで一昼夜乾燥し、ポリp-フェニレンスルフィドを得た。得られたポリp-フェニレンスルフィドPPSa-3は直鎖状のものであり、測定温度315°C、荷重10kgの条件下、直径1mm、長さ2mmのダイスを装着した高化式フローテスターで測定した際の溶融粘度は350ポイズであった。実施例1PPSa-2100重量部に対し、多価アルコール縮合ヒドロキシ脂肪酸エステルb-14重量部及び金属ケイ素粉末c-1285重量部の割合でヘンシェルミキサーで配合して、330°Cに加熱した二軸押出機東芝機械製、商品名TEM-35-102Bのホッパーに投入し、スクリュー回転数200rpmにて溶融混練し、ダイより流出する溶融組成物を冷却後裁断し、ペレット状のポリアリーレンスルフィド組成物を作製した。該ポリアリーレンスルフィド組成物を、330°Cに加熱した射出成形機住友重機械工業製、商品名SE75Sのホッパーに投入し、金型汚染性を評価するために長さ127mm、幅12.7mm、厚み3.2mmの試験片及び、熱伝導率を測定するための平板をそれぞれ成形した。また、ポリアリーレンスルフィド組成物を330°Cに加熱した射出成形機住友重機械工業製、商品名SG75Sのホッパーに投入し成形流動性を測定した。これらの結果を表3に示す。得られたポリアリーレンスルフィド組成物は、熱伝導率は高く、溶融流動性が良好で金型汚染性がないものであった。実施例2PPSa-2、多価アルコール縮合ヒドロキシ脂肪酸エステルb-1、金属ケイ素粉末c-1を用い、実施例1と同様の方法により、表3に示す構成割合のポリアリーレンスルフィド組成物、評価用試験片を作成し、評価した。評価結果を表1に示す。得られたポリアリーレンスルフィド組成物は、熱伝導率は高く、溶融流動性が良好で金型汚染性がないものであった。実施例3PPSa-2100重量部に対し、多価アルコール縮合ヒドロキシ脂肪酸エステルb-12重量部、金属ケイ素粉末c-1130重量部及び高熱伝導炭素繊維d1-2130重量部の割合でヘンシェルミキサーで配合して、330°Cに加熱した二軸押出機東芝機械製、商品名TEM-35-102Bのホッパーに、一方、高熱伝導炭素繊維d1-11を二軸押出機サイドフィーダーのホッパーに、それぞれ投入し、スクリュー回転数200rpmにて溶融混練し、ダイより流出する溶融組成物を冷却後裁断し、ペレット状のポリアリーレンスルフィド組成物を作製した。その際のポリアリーレンスルフィド組成物の構成割合は、PPSa-2/多価アルコール縮合ヒドロキシ脂肪酸エステルb-1/金属ケイ素粉末c-1/高熱伝導炭素繊維d1-11/高熱伝導炭素繊維d1-21=100/2/130/45/30重量部であった。該ポリアリーレンスルフィド組成物を、330°Cに加熱した射出成形機住友重機械工業製、商品名SE75Sのホッパーに投入し、金型汚染性を評価するために長さ127mm、幅12.7mm、厚み3.2mmの試験片及び、熱伝導率を測定するための平板をそれぞれ成形した。また、ポリアリーレンスルフィド組成物を330°Cに加熱した射出成形機住友重機械工業製、商品名SG75Sのホッパーに投入し溶融流動性を測定した。これらの結果を表3に示す。得られたポリアリーレンスルフィド組成物は、熱伝導率は高く、溶融流動性が良好で金型汚染性がないものであった。実施例4~8PPSa-1,2,3、多価アルコール縮合ヒドロキシ脂肪酸エステルb-1、金属ケイ素粉末c-1、高熱伝導炭素繊維d1-11,12、21,22、鱗片状窒化ホウ素粉末d2-1、被覆酸化マグネシウム粉末d3-1、高純度マグネサイト粉末d4-1、黒鉛d5-1、酸化マグネシウム粉末を用い、実施例2と同様の方法により、表1に示す構成割合のポリアリーレンスルフィド組成物、評価用試験片を作成し、評価した。評価結果を表3に示す。得られた全てのポリアリーレンスルフィド組成物は、熱伝導率は高く、線膨張係数は小さかった。また、それぞれの異方性も小さなものであった。比較例1~7PPSa-2,3、多価アルコール縮合ヒドロキシ脂肪酸エステルb-1、金属ケイ素粉末c-1、高熱伝導炭素繊維d1-13、23を用い実施例1と同様の方法により、表4に示す構成割合のポリアリーレンスルフィド組成物、評価用試験片を作成し評価した。評価結果を表2に示す。得られた組成物は、熱伝導率、溶融流動性、金型汚染性の全てを同時に満足する良好な評価結果は得られなかった。"